【手続補正書】
【提出日】平成16年1月26日(2004.1.26)
【手続補正１】
【補正対象書類名】明細書
【補正対象項目名】発明の名称
【補正方法】変更
【補正の内容】
【発明の名称】正極用ペ―スト組成物の製造方法およびリチウム二次電池の製造方法ならびにリチウム二次電池


【手続補正２】
【補正対象書類名】明細書
【補正対象項目名】特許請求の範囲
【補正方法】変更
【補正の内容】
【特許請求の範囲】
【請求項１】
正極活物質、バインダ、電子伝導助剤および溶剤を含む正極用ペ―スト組成物の製造方法において、バインダと電子伝導助剤とを溶剤と混合して電子伝導性ペ―スト状物を得る第一段の工程と、この電子伝導性ペ―スト状物に正極活物質を混合する第二段の工程とを備えていることを特徴とする正極用ペ―スト組成物の製造方法。
【請求項２】
正極活物質としてリチウム含有複合金属酸化物を用いた請求項１に記載の正極用ペースト組成物の製造方法。
【請求項３】
ペースト組成物の固形分中、バインダの使用量が０．５〜４重量％である請求項１または２に記載の正極用ペースト組成物の製造方法。
【請求項４】
バインダとしてポリフッ化ビニリデンを用いた請求項１〜３のいずれかに記載の正極用ペースト組成物の製造方法。
【請求項５】
ペースト組成物の固形分中、電子伝導助剤の使用量が０．２〜６重量％である請求項１〜４のいずれかに記載の正極用ペースト組成物の製造方法。
【請求項６】
電子伝導助剤としてカーボンブラックを用いた請求項１〜５のいずれかに記載の正極用ペースト組成物の製造方法。
【請求項７】
溶剤として有機溶剤を用いた請求項１〜６のいずれかに記載の正極用ペースト組成物の製造方法。
【請求項８】
溶剤としてＮ−メチルピロリドンを用いた請求項７に記載の正極用ペースト組成物の製造方法。
【請求項９】
バインダと電子伝導助剤とを溶剤と混合して電子伝導性ペースト状物を得る第一段の工程と、この電子伝導性ペースト状物に正極活物質を混合する第二段の工程とを経て正極用ペースト組成物を製造し、これを導電性基体上に塗布し、乾燥して、正極活物質、バインダおよび電子伝導助剤を含む塗膜を設けた正極とし、これを用いてリチウム二次電池を製造することを特徴とするリチウム二次電池の製造方法。
【請求項１０】
バインダと電子伝導助剤とを溶剤と混合して電子伝導性ペースト状物を得る第一段の工程と、この電子伝導性ペースト状物に正極活物質を混合する第二段の工程とを経て正極用ペースト組成物を製造し、これを導電性基体上に塗布し、乾燥して、正極活物質、バインダおよび電子伝導助剤を含む塗膜を設けた正極とし、この正極と負極とをセパレ―タを介して対向させ、これを有機電解液とともに電池ケ―ス内に封入してなることを特徴とするリチウム二次電池。
【請求項１１】
正極活物質としてリチウム含有複合金属酸化物を用いた請求項１０に記載のリチウム二次電池。
【請求項１２】
正極の塗膜中、バインダの使用量が０．５〜４重量％である請求項１０または１１に記載のリチウム二次電池。
【請求項１３】
バインダとしてポリフッ化ビニリデンを用いた請求項１０〜１２のいずれかに記載のリチウム二次電池。
【請求項１４】
正極の塗膜中、電子伝導助剤の使用量が０．２〜６重量％である請求項１０〜１３のいずれかに記載のリチウム二次電池。
【請求項１５】
電子伝導助剤としてカーボンブラックを用いた請求項１０〜１４のいずれかに記載のリチウム二次電池。
【請求項１６】
電子伝導性ペースト状物の溶剤として有機溶剤を用いた請求項１０〜１５のいずれかに記載のリチウム二次電池。
【請求項１７】
溶剤としてＮ−メチルピロリドンを用いた請求項１６に記載のリチウム二次電池。
【手続補正３】
【補正対象書類名】明細書
【補正対象項目名】０００１
【補正方法】変更
【補正の内容】
【０００１】
【発明の属する技術分野】
本発明は、正極用ペ―スト組成物の製造方法、およびこの方法で製造したペースト組成物を用いるリチウム二次電池の製造方法、ならびにその製造方法により製造されるリチウム二次電池に関する。


【手続補正４】
【補正対象書類名】明細書
【補正対象項目名】０００７
【補正方法】変更
【補正の内容】
【０００７】
すなわち、本発明は、正極活物質、バインダ、電子伝導助剤および溶剤を含む正極用ペ―スト組成物の製造方法において、バインダと電子伝導助剤とを溶剤と混合して電子伝導性ペ―スト状物を得る第一段の工程と、この電子伝導性ペ―スト状物に正極活物質を混合する第二段の工程とを備えていることを特徴とする正極用ペ―スト組成物の製造方法（請求項１）に係るものである。また、本発明は、上記方法で製造した正極用ペースト組成物を導電性基体上に塗布し、乾燥して、正極活物質、バインダおよび電子伝導助剤を含む塗膜を設けた正極とし、これを用いてリチウム二次電池を製造することを特徴とするリチウム二次電池の製造方法（請求項９）に係るものである。さらに本発明は、上記方法で製造した正極用ペースト組成物を導電性基体上に塗布し、乾燥して、正極活物質、バインダおよび電子伝導助剤を含む塗膜を設けた正極とし、この正極と負極とをセパレータを介して対向させ、これを有機電解液とともに電池ケース内に封入してなることを特徴とするリチウム電池（請求項１０）に係るものである。


【手続補正５】
【補正対象書類名】明細書
【補正対象項目名】０００９
【補正方法】変更
【補正の内容】
【０００９】
本発明において、正極活物質のバインダとしては、ポリフッ化ビニリデン、エチレン−プロピレン−ジエンタ−ポリマ―、ポリテトラフルオロエチレンなどの従来公知のものが広く使用可能である。また、これらのほかに、ポリアニリンやその誘導体、ポリチオフエンやその誘導体、ポリピロ―ルやその誘導体などの電子伝導性ポリマ―（イオンによるド―プ、脱ド―プ反応により電気抵抗が変化する性質を持つポリマ―）を使用することもできる。これらバインダの使用量は、良好な塗膜強度や電池特性を得るため、塗膜中（ペ―スト組成物の固形分中）、通常０．５〜２０重量％であるのが望ましく、０．５〜４重量％とすることができる。
【手続補正６】
【補正対象書類名】明細書
【補正対象項目名】００１０
【補正方法】変更
【補正の内容】
【００１０】
本発明において、電子伝導助剤としては、カ―ボンブラツク、フアイバ―状カ―ボン、鱗片状黒鉛などが用いられる。その使用量は、良好な電子伝導性および電池特性を得るため、塗膜中（ペ―スト組成物の固形分中）、通常０．２〜５０重量％であるのがよく、０．２〜６重量％とすることができる。また、溶剤としては、バインダを溶解しうる有機溶剤であればよく、たとえば、Ｎ−メチルピロリドン、テトラヒドロフランなどを単独でまたは２種以上混合して用いることができる。


【手続補正７】
【補正対象書類名】明細書
【補正対象項目名】００１３
【補正方法】変更
【補正の内容】
【００１３】
本発明のリチウム二次電池は、その製造において上記の正極を使用することに特徴を有する。また、本発明のリチウム二次電池は、上記正極と負極とをセパレ―タを介して対向させ、これを有機電解液とともに電池ケ―ス内に封入してなるものである。具体的には、上記の正極と負極とを両者間にセパレ―タを介在させて渦巻状に捲回した渦巻状電極体を、ニツケルめつきを施した鉄やステンレス鋼製の電池ケ―ス内に挿入し、これに電解液を注入し、封口することにより、作製される。このようなリチウム二次電池には，通常、電池内部に発生したガスをある一定圧力まで上昇した段階で電池外部に排出し、電池の高圧下での破裂を防止するための防爆機構が組み込まれる。


【手続補正８】
【補正対象書類名】明細書
【補正対象項目名】００２０
【補正方法】変更
【補正の内容】
【００２０】
（II）塗膜の形成
第一段の工程として、バインダであるポリフツ化ビニリデン４部、カ―ボンブラツク６部およびＮ−メチルピロリドン２３部を、ニ―ダにより１時間混合して、電子伝導性ペ―スト状物を得た。つぎに、第二段の工程として、上記の電子伝導性ペ―スト状物に、正極活物質であるリチウムニツケル酸化物９０部および追加の溶剤としてＮ−メチルピロリドン１７部を加え、これらをプラネタリミキサにより２時間混合して、正極用ペ―スト組成物を調製した。ペースト組成物の固形分中、バインダの含有量は４重量％であり、電子伝導助剤の含有量は６重量％であった。